ТВЕРДОСПЛАВНАЯ РЕЖУЩАЯ ВСТАВКА

1. Режущий инструмент, содержащий:
- опорную пластину, содержащую частицы карбида металла и связующее вещество, причем связующее вещество содержит рутений; и
- по меньшей мере одно износостойкое покрытие, содержащее карбонитрид гафния.
2. Режущий инструмент по п.1, в котором износостойкое покрытие, содержащее карбонитрид гафния, имеет толщину от 1 до 10 мкм.
3. Режущий инструмент по п.1, в котором связующее вещество содержит по меньшей мере один из следующих элементов: железо, никель, кобальт.
4. Режущий инструмент по п.3, в котором связующее вещество содержит кобальт.
5. Режущий инструмент по п.4, в котором концентрация рутения в связующем веществе составляет от 1 до 30% по весу.
6. Режущий инструмент по п.5, в котором концентрация рутения в связующем веществе составляет от 4 до 30% по весу.
7. Режущий инструмент по п.6, в котором концентрация рутения в связующем веществе составляет от 8 до 20% по весу.
8. Режущий инструмент по п.7, в котором концентрация рутения в связующем веществе составляет от 10 до 15% по весу.
9. Режущий инструмент по п.1, содержащий по меньшей мере одно дополнительное покрытие, содержащее по меньшей мере одно из следующих веществ: карбид металла, нитрид металла, металлический кремний или оксид металла, выбранного из групп IIIA, IVB, VB и VIB периодической таблицы.
2
3
2
10. Режущий инструмент по п.9, при котором любое из дополнительных покрытий содержит по меньшей мере одно из следующих веществ: нитрид титана (TiN), карбонитрид титана (TiCN), карбид титана (TiC), алюмонитрид титана (TiAlN), алюмонитрид титана плюс углерод (TiAlN+C), нитрид алюминия-титана (AlTiN), нитрид алюминия-титана плюс углерод (AlTiN+C), алюмонитрид титана плюс карбид вольфрама/углерод (TiAlN+WC/C), нитрид алюминия-титана (AlTiN), нитрид алюминия-титана плюс углерод (AlTiN+C), нитрид алюминия-титана плюс карбид вольфрама/углерод (AlTiN+WC/C), оксид алюминия (AlO), α-оксид алюминия, диборид титана (TiB), карбид вольфрама/углерод (WC/C), нитрид хрома (CrN), нитрид хром-алюминия (AlCrN), нитрид циркония (ZrN), карбонитрид циркония (ZrCN), нитрид бора (BN) или карбонитрид бора (BCN).
11. Режущий инструмент по п.10, в котором любое дополнительное покрытие имеет толщину от 2 до 6 мкм.
12. Режущий инструмент по п.1, в котором износостойкое покрытие, содержащее карбонитрид гафния, является одиночным покрытием, первым покрытием, промежуточным покрытием или верхним покрытием.
13. Режущий инструмент по п.1, в котором твердые частицы цементированных твердых частиц представляют собой по меньшей мере один твердый сплав, содержащий карбид по меньшей мере одного переходного металла, выбранного из следующих: титан, хром, ванадий, цирконий, гафний, тантал, молибден, ниобий и вольфрам.
14. Режущий инструмент по п.3, в котором связующее вещество дополнительно содержит легирующую присадку, выбранную из следующих элементов: вольфрам, титан, тантал, ниобий, хром, молибден, бор, углерод, кремний, рутений, рений, марганец, алюминий и медь.
15. Режущий инструмент по п.1, в котором частицы карбида металла цементированных твердых частиц содержат карбид вольфрама.
16. Режущий инструмент по п.1, в котором износостойкое покрытие состоит по существу из карбонитрида гафния.
17. Режущий инструмент по п.16, в котором опорная пластина содержит 2-40% веса связующего вещества и 60-98% веса частиц карбида вольфрама.
18. Режущий инструмент по п.1, в котором частицы карбида металла содержат частицы карбида вольфрама, имеющие средний размер зерна от 0,3 до 10 мкм.
19. Режущий инструмент по п.1, в котором частицы карбида металла содержат частицы карбида вольфрама, имеющие средний размер зерна от 0,5 до 10 мкм.
20. Способ покрытия режущего инструмента, включающий: нанесение на режущий инструмент износостойкого покрытия из карбонитрида гафния, причем опорная пластина содержит частицы карбида вольфрама в связующем веществе, а связующее вещество содержит рутений.
21. Способ по п.20, при котором износостойкое покрытие имеет толщину от 1 до 6 мкм.
22. Способ по п.20, при котором связующее вещество содержит по меньшей мере одно из следующих элементов: железо, никель и кобальт.
23. Способ по п.22, при котором связующее вещество представляет собой кобальт.
24. Способ по п.23, при котором концентрация рутения в связующем веществе составляет от 1 до 30% по весу.
25. Способ по п.24, при котором концентрация рутения в связующем веществе составляет от 4 до 30% по весу.
26. Способ по п.25, при котором концентрация рутения в связующем веществе составляет от 8 до 20% по весу.
27. Способ по п.26, при котором концентрация рутения в связующем веществе составляет от 10 до 15% по весу.
28. Способ по п.20, при котором обработку режущего инструмента выполняют до покрытия опорной пластины.
29. Способ по п.28, при котором обработка режущего инструмента до покрытия включает по меньшей мере одну из следующих операций: электрополировка, микроструйная обработка, мокрая пескоструйная обработка, шлифовка, крацевание, струйная шлифовка и обдувка сжатым воздухом.
30. Способ по п.20, при котором покрытие формируют по меньшей мере на части опорной пластины.
31. Способ по п.20, включающий обработку покрытия на опорной пластине по меньшей мере одной из следующих операций: пескоструйная обработка, упрочняющая дробеструйная обработка, обдувка сжатым воздухом и крацевание.
32. Способ по п.20, включающий нанесение на опорную пластину дополнительных покрытий физическим осаждением из паровой фазы.
33. Способ по п.20, включающий нанесение на опорную пластину дополнительных покрытий химическим осаждением из паровой фазы.
34. Способ по п.20, включающий покрытие режущей вставки по меньшей мере одним из следующих веществ: карбид металла, нитрид металла, металлический кремний и оксид металла, выбранного из групп IIIA, IVB, VB и VIB периодической таблицы.
2
3
2
35. Способ по п.34, при котором покрытие содержит по меньшей мере одно из следующих веществ: нитрид титана (TiN), карбонитрид титана (TiCN), алюмонитрид титана (TiAlN), алюмонитрид титана плюс углерод (TiAlN+C), нитрид алюминия-титана (AlTiN), нитрид алюминия-титана плюс углерод (AlTiN+C), алюмонитрид титана плюс карбид вольфрама/углерод (TiAlN+WC/C), нитрид алюминия-титана (AlTiN), нитрид алюминия-титана плюс углерод (AlTiN+C), нитрид алюминия-титана плюс карбид вольфрама/углерод (AlTiN+WC/C), оксид алюминия (AlO), диборид титана (TiB), карбид вольфрама/углерод (WC/C), нитрид хрома (CrN), нитрид хром-алюминия (AlCrN), нитрид циркония (ZrN), карбонитрид циркония (ZrCN), нитрид бора (BN) или карбонитрид бора (BCN).
36. Способ по п.34, при котором каждое покрытие имеет толщину от 1 до 10 мкм.
37. Режущий инструмент, содержащий:
- опорную пластину, содержащую частицы карбида металла и связующее вещество, причем связующее вещество содержит рутений; и
- по меньшей мере одно износостойкое покрытие на опорной пластине, при этом указанное износостойкое покрытие состоит по существу из нитрида циркония (ZrN), карбонитрида циркония (ZrCN), нитрида бора (BN) или карбонитрида бора (BCN).
38. Режущий инструмент по п.37, в котором износостойкое покрытие имеет толщину от 1 до 10 мкм.
39. Режущий инструмент по п.37, в котором связующее вещество содержит по меньшей мере один из следующих элементов: железо, никель и кобальт.
40. Режущий инструмент по п.39, в котором связующее вещество содержит кобальт.
41. Режущий инструмент по п.37, в котором концентрация рутения в связующем веществе составляет от 1 до 30% по весу.
42. Режущий инструмент по п.41, в котором концентрация рутения в связующем веществе составляет от 4 до 30% по весу.
43. Режущий инструмент по п.42, в котором концентрация рутения в связующем веществе составляет от 8 до 20% по весу.
44. Режущий инструмент по п.43, в котором концентрация рутения в связующем веществе составляет от 10 до 15% по весу.
45. Режущий инструмент по п.37, содержащий второе покрытие, причем второе покрытие содержит по меньшей мере одно из следующих веществ: карбид металла, нитрид металла, металлический кремний и оксид металла, выбранного из групп IIIA, IVB, VB и VIB периодической таблицы.
2
3
2
46. Режущий инструмент по п.45, в котором второе покрытие содержит по меньшей мере одно из следующих веществ: нитрид титана (TiN), карбид титана (TiC), карбонитрид титана (TiCN), алюмонитрид титана (TiAlN), алюмонитрид титана плюс углерод (TiAlN+C), нитрид алюминия-титана (AlTiN), нитрид алюминия-титана плюс углерод (AlTiN+C), алюмонитрид титана плюс карбид вольфрама/углерод (TiAlN+WC/C), нитрид алюминия-титана (AlTiN), нитрид алюминия-титана плюс углерод (AlTiN+C), нитрид алюминия-титана плюс карбид вольфрама/углерод (AlTiN+WC/C), оксид алюминия (AlO), α-оксид алюминия, диборид титана (TiB), карбид вольфрама/углерод (WC/C), нитрид хрома (CrN), нитрид хром-алюминия (AlCrN) или карбонитрид гафния (HfCN).